(57)【要約】【課題】低温の焼き付けでも、セラミック電子部品における十分な電極強度が得られる厚膜電極を形成することができる導電性ペーストを提供する。【解決手段】銀粉末と、ガラスフリットと、有機ビヒクルとを含む導電性ペーストにおいて、銀粉末とガラスフリットとからなる固形分の組成は、銀粉末が６０〜８５重量％であり、Ｂ２Ｏ３とＢｉ２Ｏ３とからなるガラスフリットが１５〜４０重量％の割合とする。【選択図】　なし【特許請求の範囲】
【請求項１】
銀粉末と、ガラスフリットと、有機ビヒクルとを含む導電性ペーストにおいて、
銀粉末とガラスフリットとからなる固形分に対して、銀粉末が６０〜８５重量％であり、Ｂ２Ｏ３とＢｉ２Ｏ３とからなるガラスフリットが１５〜４０重量％であることを特徴とする導電性ペースト。
【請求項２】
前記ガラスフリットの組成は、Ｂ２Ｏ３が１５．０〜２５．９重量％であり、Ｂｉ２Ｏ３が８５．０〜７４．１重量％であることを特徴とする請求項１に記載の導電性ペースト。
【請求項３】
セラミックと、請求項１または２に記載の導電性ペーストが前記セラミックに焼き付けられることにより形成された厚膜電極とを備えることを特徴とするセラミック電子部品。
【発明の詳細な説明】
【０００１】
【発明の属する技術分野】
本発明は、導電性ペーストおよびそれを用いて形成した厚膜電極を備えたセラミック電子部品に関する。
【０００２】
【従来の技術】
誘電体セラミック上に静電容量形成用の電極が配設された構造を有する、セラミック電子部品の１種であるセラミックコンデンサを製造する場合、電極は通常銀粉末を導電成分とし、これにガラスフリット、有機ビヒクル、さらに必要に応じて各種添加成分を含有させた導電性ペースト（銀ペースト）をセラミック誘電体上に塗布し、焼き付けることにより形成されている。このように、導電性ペーストを焼き付けて形成した銀厚膜電極は、電気的性質に優れ、高周波特性が良好で信頼性が高く、しかも容易かつ簡便に電極を形成することができるという特徴を有している。この導電性ペーストを構成するガラスフリットとして、鉛を含有するホウケイ酸鉛などのガラスフリットが広く用いられてきたが、近年環境問題に対する意識の高まりから、ガラスフリットに対して無鉛材料への転換が望まれるようになっている。
【０００３】
無鉛のガラスフリットは、硼酸量を少なくした組成でないと低融点を示さないことが知られているが、低融点ガラスにおける耐湿性は、従来の鉛ガラスより劣ることが知られている。また、融点の高いガラスフリットを用いた場合、焼き付け温度４００℃〜６００℃の低温焼き付けでは、導電性ペーストから形成される厚膜電極の誘電体セラミックとの接合が不完全となり、厚膜電極の接着強度が低下するという問題がある。
【０００４】
また、半導体セラミック素体上にオーミック接触する電極が配設された構造を有する、セラミック電子部品の１種である正特性サーミスタを製造する場合、半導体セラミックと電極との界面に電位障壁が形成され易い。この電位障壁は、高電場もしくは熱等に対して不安定であり、正特性サーミスタにたとえばパルス電流やサージ電流が流れたり、また、はんだ付けがなされたりした場合等においては、その電気的特性が劣化し易い。そこで、セラミック表面に電位障壁を形成しない無電解Ｎｉめっき膜が形成される。しかしながら、この無電解Ｎｉめっき膜のみでははんだ付け性が悪く、この上部に導電性ペーストを塗布し焼き付けすることが一般的であった。その導電性ペーストを焼き付ける際においては、下地のＮｉめっき膜の酸化抑制、半導体セラミックの劣化抑制を行うために、焼き付け温度を４００℃〜６００℃の低温で焼き付ける必要性がある。この焼き付け温度では、下地Ｎｉめっき膜と導電性ペーストから形成される厚膜電極との接合が不完全となり、厚膜電極の接着強度が低下するという問題が同様にある。
【０００５】
【発明が解決しようとする課題】
以上のように、上述した誘電体セラミック上に静電容量形成用の電極が配設された構造を有するセラミックコンデンサでは、従来の無鉛のガラスフリットを使用した銀の導電性ペーストで電極を形成した場合、低温４００℃〜６００℃の焼き付けでは電極の十分な接着強度（電極強度）が得られなかった。そのため、従来の銀の導電性ペーストでは、電気的特性が良好で信頼性の高いセラミックコンデンサを製造することが困難であった。
【０００６】
また、半導体セラミック素体上にオーミック接触するＮｉ電極が配設された構造を有するサーミスタでは、後のはんだ付けを行うために上記Ｎｉ電極上に銀の導電性ペーストでさらに電極が形成されている。ところが、従来の銀の導電性ペーストを、低温４００℃〜６００℃で焼き付けた場合、上記Ｎｉ電極との十分な接着強度（電極強度）が得られなかった。そのため、従来の銀の導電性ペーストでは、抵抗ばらつきのない、信頼性の高いサーミスタを製造することが困難であった。
【０００７】
本発明は、上記従来の問題に鑑みなされたものであり、その目的は、低温の焼き付けでも、セラミック電子部品における十分な電極強度が得られる厚膜電極を形成することができる導電性ペーストを提供することにある。
【０００８】
【課題を解決するための手段】
上記の課題を解決するために、本発明の導電性ペーストは、銀粉末と、ガラスフリットと、有機ビヒクルとを含む導電性ペーストにおいて、銀粉末とガラスフリットとからなる固形分に対して、銀粉末が６０〜８５重量％であり、Ｂ２Ｏ３とＢｉ２Ｏ３とからなるガラスフリットが１５〜４０重量％であることを特徴としている。
【０００９】
上記の導電性ペーストによれば、セラミック電子部品において低温で焼き付けることにより厚膜電極を形成することできる。上記の導電性ペーストによれば、たとえば、セラミックコンデンサ用の誘電体セラミック素子、および半導体セラミック素体上にオーミック接触する電極が配設された構造を有する抵抗素子に対して、低温（４００℃〜６００℃）での焼き付けを可能とする。さらに上記導電性ペーストにより、必要な電極強度を得られる厚膜電極を形成することができる。つまり、セラミック電子部品の信頼性を向上させることができる。
【００１０】
また、上記導電性ペーストでは、ガラスフリットが、Ｂ２Ｏ３が１５〜２５．９重量％に対してＢｉ２Ｏ３が８５〜７４．１重量％からなることが好ましい。
【００１１】
また、本発明のセラミック電子部品は、セラミックと、上記導電性ペーストが前記セラミックに焼き付けられることにより形成された厚膜電極とを備えることを特徴とする。
【００１２】
【発明の実施の形態】
〔実施の形態１〕
本発明の実施の一形態にかかる導電性ペーストは、導電粉末としての銀粉末と、ガラスフリットと、有機ビヒクルとを含むものである。
【００１３】
上記導電性ペーストは、たとえば、セラミックコンデンサ、半導体セラミック、正特性サーミスタ等の、セラミックからなる素体を備えるセラミック電子部品における外部電極等の電極を形成するものである。
【００１４】
特に、上記導電性ペーストは、セラミック電子部品における外部電極を形成する場合に、セラミック素体の下地となるＮｉ等のめっき層を介して間接的、あるいはセラミック素体に直接的に塗布され、さらに焼き付けられる。この焼き付けにより、外部電極となる厚膜電極が形成される。上記焼き付けの際には、セラミック電子部品としての性能を維持するために、セラミック素体の劣化等を防止（抑制）する必要、さらに下地にＮｉめっき膜を形成した場合にはそのＮｉめっき膜の酸化を抑制する必要がある。そのため、塗布した導電性ペーストを４００℃〜６００℃の低温で焼き付ける必要性がある。さらに、形成された厚膜電極は、セラミック電子部品として実際に使用するために、セラミック素体に対する電極強度が１０Ｎ以上である必要がある。
【００１５】
上記に示した外部電極としての条件を満たすためには、導電性ペーストにおいて、銀粉末とガラスフリットとからなる固形成分に対して、銀粉末が６０．０重量％〜８５．０重量％であり、ガラスフリットが１５．０重量％〜４０．０重量％とするとよい。
【００１６】
これは、ガラスフリットの量が１５．０重量％未満になると、電極強度が弱くなり、４０．０重量％を超えると界面のガラス量が電気特性を低下させるからである。ガラスフリットの量が１５．０重量％未満において電極強度が弱くなる原因としては、電極強度を測定した際の剥離面を観察すると、セラミック側のガラスの量が少ないことより、ガラスによる接着が不十分であることが挙げられる。
【００１７】
上記ガラスフリットは、Ｂ２Ｏ３とＢｉ２Ｏ３とからなる２成分系ガラスフリットである。
【００１８】
さらに、上記ガラスフリットの組成は、Ｂ２Ｏ３が１５．０重量％〜２５．９重量％であり、Ｂｉ２Ｏ３が８５．０重量％〜７４．１重量％であることが好ましい。
【００１９】
Ｂ２Ｏ３とＢｉ２Ｏ３からなる上記ガラスフリットは、Ｂ２Ｏ３の割合が７．４重量％〜３４．６重量％の範囲において溶融し、ガラス化するが、その範囲内でも、組成によってガラスの高温時の粘性が変化する。図２に、高温時の粘性を示すが、特にＢ２Ｏ３が１８．３重量％（約６０ｍｏｌ％）において、Ｐｂ系ガラスに近い粘性を示す。
【００２０】
また、電極強度は、Ｂ２Ｏ３が１８．３重量％で電極強度が最も高くなるピークを持ち、Ｂ２Ｏ３が１５．０重量％〜２５．９重量％に範囲において、電極強度が平均１０Ｎをクリアする。Ｂ２Ｏ３が１５．０重量％未満および２５．９重量％を超える場合には、実用に耐えうるセラミック電子部品の電気的特性およびセラミック電子部品における電極の電極強度を維持することが困難となる。
【００２１】
また、ガラスフリットにおけるＢ２Ｏ３の組成が１８．３重量％では、導電性ペーストの焼き付け温度４００℃〜６００℃の範囲において電極強度が平均１０Ｎをクリアする。また、焼き付け温度が４００℃未満においてはガラスフリットにおけるＢ２Ｏ３の組成が１８．３重量％であっても、電極強度を測定した際の剥離面におけるセラミック側のガラスの存在は少なくなっており、電極強度が低下する。また。焼き付け温度が６００℃を超えると、ガラスフリットにおけるＢ２Ｏ３の組成が１８．３重量％の場合、電極強度については問題ないが、セラミック素体に対してガラスが反応するために電気特性が低下する。
【００２２】
上記銀粉末の形状は、特に限定されることはなく、たとえば、球状、鱗片状、偏平状、不定形、針状等のどのような形状のものでもよい。
【００２３】
上記有機ビヒクルは、バインダー機能を有する樹脂を溶剤に溶解したものであり、導電性ペーストに印刷性を付与できるものであれば特に限定されるものではない。上記樹脂としては、エチルセルロース樹脂、ニトロセルロース樹脂、アルキド樹脂、アクリル樹脂、スチレン樹脂およびフェノール樹脂等の公知の樹脂を用いることができる。また、上記溶剤としては、α−テルピネオール、ブチルカルビトール、ブチルカルビトールアセテート、ジアセトンアルコール、メチルイソブチルケトン、ベンジルアルコール、ジヒドロターピネオール、およびそれらの混合溶剤等を用いることができる。また、上記有機ビヒクルには、塗布性や分散性を向上させる目的で、必要に応じて、公知のチクソトロピー剤、レベリング剤、分散剤、増粘防止剤、沈殿防止剤等を添加してもよい。
【００２４】
次に、本発明の本実施の形態にかかるセラミック電子部品として、セラミックコンデンサを例に挙げ、図１を参照して説明する。
【００２５】
本実施の形態にかかるセラミックコンデンサは、セラミックコンデンサ素体（セラミック素体）１と、電極２、２と、リード線３、３と、はんだ４、４と、外装樹脂５とからなる。
【００２６】
本実施の形態において、セラミックコンデンサ素体１は、特に限定されるわけではないが、板状である。このセラミックコンデンサ素体１を挟むように一対の電極２、２が形成されている。電極２、２上には、はんだ４、４によってリード線３、３が電極２、２と電気的・機械的に接合されている。そして、上記セラミックコンデンサ素体１と、電極２、２と、リード線３、３と、はんだ４、４とが外装樹脂５により覆われている。上記セラミックコンデンサ素体１と、電極２、２と、はんだ４、４とは、完全に外装樹脂５に覆われている。また、リード線３、３は、外部の機器等に接続することができるように、リード線３、３の一端のみが外装樹脂５により覆われ。リード線３、３のもう一端は露出している。
【００２７】
上記セラミックコンデンサ素体１は、特に限定されるものではなく、たとえば単板型、積層型のセラミックコンデンサ素体であればよい。単板型のセラミックコンデンサ素体は、誘電体材料、例えばＢａＴｉＯ３を主成分とするセラミック成形体を焼成することにより作製される。また、積層型のセラミックコンデンサ素体は、たとえば略直方体の形状にセラミックグリーンシートと内部電極となる導電性ペースト層とを交互に積層し、この積層体を焼成することにより作製される。積層型のセラミックコンデンサ素体を用いた場合には、積層セラミックコンデンサとなる。積層型セラミックコンデンサの場合には、積層型のセラミックコンデンサ素体の内部電極が露出した両端面に電極２・２が形成される。
【００２８】
電極２、２は、上記の本実施形態にかかる導電性ペーストを焼き付けることにより形成された厚膜電極からなる。この電極２、２は、たとえばセラミックコンデンサ素体１の両主面に上記導電性ペーストを塗布し、乾燥させ、さらに焼き付けることにより形成される。
【００２９】
また、上記リード線３、３の材料は、特に限定されることなく、従来用いられている、直径０．６ｍｍのはんだ引きＣｕ線等を用いることができる。
【００３０】
また、外装樹脂５の材料は、特に限定されることないが、シリコン樹脂等を用いることができる。
【００３１】
〔実施の形態２〕
本発明の実施の他の形態にかかるセラミック電子部品として、正特性サーミスタを例に挙げ、図３に基づいて説明する。
【００３２】
本実施の形態にかかる正特性サーミスタは、半導体セラミック素体（セラミック素体）６と、オーミック電極７、７、電極８、８と、リード線９、９と、はんだ１０、１０と、外装樹脂１１とからなる。
【００３３】
本実施の形態において、半導体セラミック素体６は、特に限定されるわけではないが、板状である。この半導体セラミック素体６を挟むように一対のオーミック電極７、７が形成されている。このオーミック電極７、７上には、本実施の形態の導電性ペーストを用いて形成される電極８、８が形成されている。この電極８、８上には、はんだ１０、１０によってリード線９、９が電極８、８と電気的・機械的に接合されている。そして、上記半導体セラミック素体６と、オーミック電極７、７と、電極８、８と、リード線９、９と、はんだ１０、１０とが外装樹脂１１により覆われている。上記半導体セラミック素体６と、オーミック電極７、７と、電極８、８と、はんだ１０、１０とは、完全に外装樹脂１１に覆われている。また、リード線９、９は、外部の機器等に接続することができるように、リード線９、９の一端のみが外装樹脂１１により覆われ、リード線９、９のもう一端は露出している。
【００３４】
上記半導体セラミック素体６は、特に限定されるものではなく、たとえば単板型、積層型の半導体セラミック素体であればよい。単板型の半導体セラミック素体は、半導体材料、例えばＢａＴｉＯ３を主成分とするセラミック成形体を焼成することにより作製される。また、積層型の半導体セラミック素体は、たとえば略直方体の形状のセラミックグリーンシートと内部電極となる導電性ペースト層とを交互に積層し、この積層体を焼成することにより作製される。積層型正特性サーミスタの場合には、積層型の半導体セラミック素体の内部電極が露出した両端面に電極８、８が形成される。
【００３５】
オーミック電極７、７は、たとえば無電解Ｎｉめっきにより形成されたＮｉめっき膜である。
【００３６】
電極８、８は、本実施の形態にかかる導電性ペーストを焼き付けることにより形成された厚膜電極からなる。この電極８、８は、たとえば半導体セラミック素体６の両主面に本発明の導電性ペーストを塗布し、乾燥させ、さらに焼き付けることにより形成される。
【００３７】
また、上記リード線９、９の材料は、特に限定されることなく、従来用いられている、直径０．６ｍｍのはんだ引きＣｕ線等を用いることができる。
【００３８】
また、外装樹脂１１の材料は、特に限定されることないが、絶縁性のものが好ましく、シリコン樹脂等を用いることができる。
【００３９】
半導体セラミックにおいて、上記リード線および外装樹脂は、備えていなくても構わない。
【００４０】
本実施の形態で用いられる導電性ペーストは、上述の実施の形態１で記載したものと同様である。
【００４１】
上記導電性ペーストを用いることにより、実施の形態１と同様に、４００℃〜６００℃の低温での焼き付けで、抵抗値の変化をおさえて、実用に耐えうる電極強度の電極を形成することができる。
【００４２】
【実施例】
以下、実施例により、本発明の導電性ペーストおよびセラミック電子部品についてさらに具体的に説明するが、本発明はこれらにより何ら限定されるものではない。
【００４３】
〔実施例１〕
導電性ペーストとして、表１に示すように、銀粉末５０．０〜９５．０重量％に対して、Ｂ２Ｏ３−Ｂｉ２Ｏ３ガラスフリット５．０〜５０．０重量％の割合で配合し、有機ビヒクルを添加し３本ロールなどの混練機を用いて、銀粉末とガラスフリットとを分散させることにより試料１〜１２を作製した。
【００４４】
なお、表１において試料番号に＊を付したものは、この発明の範囲から外れたもの、あるいは、この発明の範囲内にあるが、好ましい範囲から外れたものである。
【００４５】
また、上記導電性ペーストにおけるＢ２Ｏ３−Ｂｉ２Ｏ３ガラスフリット（Ｂ２Ｏ３とＢｉ２Ｏ３とからなる２成分系ガラスフリット）は、以下のようにして作製した。まず、酸化ホウ素（Ｂ２Ｏ３）および酸化ビスマス（Ｂｉ２Ｏ３）からなるガラス原料を白金るつぼ内に入れ、１０００℃で溶融した。次いで、この溶融したガラス原料を純水内に投入して、急冷却することによりガラスカレットを作製した。上記ガラスカレットをライカイ機で粗粉砕した後、遊星ボールミルで微粉砕することによりＤ５０が数μｍのガラスフリットを作製した。
【００４６】
Ｂ２Ｏ３とＢｉ２Ｏ３との組成は、ガラス化範囲であるＢ２Ｏ３が７．３６〜３４．６重量％の範囲になるように作製した。
【００４７】
次に、上記導電性ペーストを用いて、セラミックコンデンサを作製した。
【００４８】
すなわち、セラミックコンデンサ素体としてチタン酸バリウム系の高誘電率誘電体セラミックから形成された円板素体（直径１４ｍｍ、厚さ０．５ｍｍ）を準備した。次に、上記試料１〜１２の導電性ペーストを、この円板素体の両主面にスクリーン印刷し、大気雰囲気中５００℃で焼成して、電極（厚膜電極）を形成した。そして、上記厚膜電極に、リード線をはんだ付けし、その後、外装樹脂で覆い、セラミックコンデンサを得た。
【００４９】
この得られたセラミックコンデンサの静電容量、電極引張り強度（単に電極強度とする）を測定した。こうして得られたセラミックコンデンサの静電容量、電極強度を表１に示す。
【００５０】
【表１】
2004014170.tif 000002
【００５１】
なお、静電容量は、１Ｖｒｍｓ１ｋＨｚで測定した。電極強度は、外装前の試料について、今田製作所製ＳＶ−２０１型引張り圧縮試験機で測定した。表１から明らかなように、導電性ペースト中のガラスフリットの量が多くなるにつれて、形成された厚膜電極の電極強度が高くなることが認められる。しかしながら、導電性ペーストにおけるガラスフリットの量が４０重量％を超えると得られたセラミックコンデンサにおける電気特性が低下していた（試料１）。
【００５２】
また、導電性ペーストにおけるガラスフリットの量が１５．０重量％未満であると、電極強度が低下した（試料５、６）。つまり、導電性ペーストにおけるガラスフリットの量は１５重量％以上、４０重量％以下とすることにより、セラミックコンデンサにおける所望の電気特性および電極強度を得ることができた（試料２、３、４）。
【００５３】
さらに、導電性ペーストのガラスフリットにおけるＢ２Ｏ３の組成が１５．０重量％未満では、所望の電極強度を得ることが困難であった（試料７、８）。また、導電性ペーストのガラスフリットにおけるＢ２Ｏ３の組成が２５．９重量％を超えると、セラミックコンデンサの電気特性が低下し、また所望の電極強度を得ることが困難であった（試料１２）。つまり、ガラスフリットにおけるＢ２Ｏ３の組成が１５．０重量％以上、２５．９重量％以下にすることが、電気特性、電極強度の面より好ましい（試料９、１０、１１）。
【００５４】
〔実施例２〕
導電性ペーストとして、表２に示すように、銀粉末５０．０〜９５．０重量％に対して、Ｂ２Ｏ３−Ｂｉ２Ｏ３ガラスフリット５．０〜５０．０重量％の割合で配合し、有機ビヒクルを添加し３本ロールなどの混練機を用いて、銀粉末とガラスフリットとを分散させることにより試料１３〜２４を作製した。
【００５５】
なお、表２において、試料番号に＊を付したものは、この発明の範囲から外れたもの、あるいは、この発明の範囲内にあるが、好ましい範囲から外れたものである。
【００５６】
また、上記導電性ペーストにおけるＢ２Ｏ３−Ｂｉ２Ｏ３ガラスフリット（Ｂ２Ｏ３とＢｉ２Ｏ３とからなる２成分系ガラスフリット）は、以下のようにして作製した。まず、酸化ホウ素（Ｂ２Ｏ３）および酸化ビスマス（Ｂｉ２Ｏ３）からなるガラス原料を白金るつぼ内に投入して、１０００℃で溶融した。次いで、この溶融したガラス原料を純水内に入れ、急冷却することによりガラスカレットを作製した。上記ガラスカレットをライカイ機で粗粉砕した後、遊星ボールミルで微粉砕することによりＤ５０が数μｍのガラスフリットを作製した。
【００５７】
Ｂ２Ｏ３とＢｉ２Ｏ３との組成は、ガラス化範囲であるＢ２Ｏ３が７．３６〜３４．６重量％の範囲になるように作製した。
【００５８】
次に、上記導電性ペーストを用いて、正特性サーミスタを作製した。
【００５９】
すなわち、半導体セラミック素体としてＢａＴｉＯ３を主成分とする半導体セラミックから形成された円板素体（直径１４ｍｍ、厚さ０．５ｍｍ）を準備した。次に、この円板素体の両主面に無電解めっきにより、Ｎｉめっき膜を形成し、外周部を研磨することで一対のオーミック電極を形成した。次いで、上記試料１３〜２４の導電性ペーストを、円板素体のオーミック電極上にスクリーン印刷し、大気雰囲気中５００℃で焼成して、厚膜電極を形成した。そして、上記厚膜電極にリード線をはんだ付けし、その後、外装樹脂で覆い、正特性サーミスタを得た。
【００６０】
この得られた正特性サーミスタの初期抵抗、電極強度を測定した。こうして得られた半導体セラミックの初期抵抗、電極強度を表２に示す。
【００６１】
【表２】
2004014170.tif 000003
【００６２】
なお、初期抵抗値は２５℃で測定した。また電極強度は、外装前の試料について、今田製作所製ＳＶ−２０１型引張り試験機で測定した。表２から明らかなように、導電性ペースト中のガラスフリットの量が多くなるにつれて、厚膜電極の電極強度が高くなることが認められる。しかしながら、導電性ペーストにおけるガラスフリットの量が４０重量％を超えると初期抵抗値が高くなりすぎ、実際に使用することは困難である（試料１３）。
【００６３】
また、導電性ペーストにおけるガラスフリットの量が１５．０重量％未満では電極強度が低下した（試料１７、１８）。つまり、導電性ペーストにおけるガラスフリットの量は１５重量％以上、４０重量％以下とすることにより、セラミックコンデンサにおける所望の電気特性および電極強度を得ることができた（試料１４、１５、１６）。
【００６４】
さらに、導電性ペーストのガラスフリットにおけるＢ２Ｏ３の量が、１８．３重量％（試料２２）で電極強度が最も高くなり、１５．０重量％〜２５．９重量％の範囲（試料２１、２２、２３）において、電極強度が平均１０Ｎ以上となった。これに対して、導電性ペーストのガラスフリットにおけるＢ２Ｏ３の量が１５．０重量％未満、または３４．６重量％を超えると、所望の電極強度を得ることが困難であった（試料１９、２０、２４）。
【００６５】
なお、上記実施例１、２において、ガラスフリット１５．０重量％未満で電極強度が弱くなった原因は、電極強度測定後の破断面を観察したところ、セラミック側の破断面のガラスの量が少なく、ガラスによる接合が不十分なためであることが分かった。
【００６６】
【発明の効果】
以上のように、本発明の導電性ペーストは、銀粉末と、ガラスフリットと、有機ビヒクルとを含む導電性ペーストにおいて、銀粉末とガラスフリットとからなる固形分の組成は、銀粉末が６０〜８５重量％であり、Ｂ２Ｏ３とＢｉ２Ｏ３とからなるガラスフリットが１５〜４０重量％の割合である。この導電性ペーストを低温で焼き付けて厚膜電極を形成することにより、電気的特性が良好で信頼性の高いセラミックコンデンサを製造することができる。
【図面の簡単な説明】
【図１】本発明の導電性ペーストを用いて電極を形成したセラミックコンデンサの要部の断面図である。
【図２】導電性ペーストに使用されるＢ２Ｏ３−Ｂｉ２Ｏ３ガラスの粘度の温度依存性を示すグラフである。
【図３】本発明の導電性ペーストを用いて電極を形成したサーミスタの要部の断面図である。
【符号の説明】
１　　セラミックコンデンサ素体
２　　電極（厚膜電極）
３　　リード線
４　　はんだ
５　　外装樹脂
６　　半導体セラミック素体
７　　無電解Ｎｉめっき膜（オーミック電極）
８　　電極（厚膜電極）
９　　リード線
１０　　はんだ
１１　　外装樹脂
【図１】
2004014170.tif 000004
【図２】
2004014170.tif 000005
【図３】
2004014170.tif 000006